(57)【要約】【課題】ヘイズ度が低く、透明性、耐擦傷性に優れ、画像のちらつきおよび白っぽさ（白ぼけ）を低減し、ディスプレイの視認性を向上させた表面保護用の防眩フィルムを提供する。【解決手段】透明フィルム上に、２種の微粒子および樹脂を含有する防眩層を設けてなる防眩フィルムであって、第１種の微粒子は有機質で平均粒径１〜４μｍの微粒子であり、かつ屈折率が、１．４５〜１．５５未満の範囲にあり、第２種の微粒子は無機質の微粒子で平均粒径が０．１μｍ未満の微粒子であり、かつ屈折率が、１．４５〜１．５５未満の範囲にあり、防眩層の塗膜厚さが第１種の微粒子平均粒径の０．８〜２．５倍でありかつ、防眩層表面の６０度鏡面光沢度が６５％以下とする。【選択図】  図１
2004322481.tif 000002
【特許請求の範囲】
【請求項１】
透明フィルム上に、２種の微粒子および樹脂を含有する防眩層を設けてなる防眩フィルムであって、第１種の微粒子は有機質で平均粒径１〜４μｍの微粒子であり、かつ屈折率が、１．４５〜１．５５未満の範囲にあり、第２種の微粒子は無機質の微粒子で平均粒径が０．１μｍ未満の微粒子であり、かつ屈折率が、１．４５〜１．５５未満の範囲にあり、防眩層の塗膜厚さが第１種の微粒子平均粒径の０．８〜２．５倍でありかつ、防眩層表面の６０度鏡面光沢度が６５％以下であることを特徴とする防眩フィルム。
【請求項２】
透明フィルム上に、２種の微粒子および樹脂を含有する防眩層を設けてなる防眩フィルムであって、第１種の微粒子は有機質で平均粒径１〜４μｍの微粒子であり、その屈折率が、１．４５〜１．５５未満の範囲にあり、その配合量が樹脂１００重量部に対して５〜２０重量部であり、第２種の微粒子は無機質の微粒子で平均粒径が０．１μｍ未満の微粒子であり、かつ屈折率が、１．４５〜１．５５未満の範囲にあり、その配合量が樹脂１００重量部に対して５〜２５重量部であり、防眩層の塗膜厚さが第１種の微粒子平均粒径の０．８〜２．５倍であることを特徴とする防眩フィルム。
【請求項３】
透明フィルムがトリアセチルセルロースフィルムまたはノルボルネンフィルムであることを特徴とする請求項１又は請求項２に記載の防眩フィルム。
【請求項４】
防眩層に含まれる第２種の微粒子が二酸化珪素微粒子である請求項１〜請求項３のいずれかに記載された防眩フィルム。
【請求項５】
防眩層に含まれる樹脂が電離放射線硬化型樹脂である請求項１〜請求項４のいずれかに記載の防眩フィルム。
【発明の詳細な説明】
【０００１】
【産業上の利用分野】
本発明は、ノートパソコン、パソコン用モニタ、テレビ等の各種ディスプレイの表面に用いる防眩フィルムに関する。
【０００２】
【従来の技術】
ノートパソコン、液晶モニタなどのディスプレイは、その表面の表面保護基材を通して画像を認識するようになっている。それらのディスプレイは本体内部にバックライトを用いるか、または外部の光を利用して視認性を向上させている。これらのディスプレイは内部から発する光や外光の映り込みを軽減し、画像の視認性を向上するため、表面保護基材に防眩処理を施している。
【０００３】
このような防眩フィルムとしては、透明基材フィルムの表面にシリカ等のフィラーを含む樹脂を塗工したものが知られている（例えば、特許文献１参照）。ここで、防眩フィルムは、防眩層の凹凸により反射光を光拡散させて防眩性を付与しているが、凹凸が大となると画面が曇って、ヘイズ値が上昇し、フィルムの透過率が低下する問題があるため、塗工樹脂とフィラーとの屈折率差を小さくして透過率を向上させる技術も報告されている（例えば、特許文献２、３参照）。
【０００４】
【特許文献１】
特開平６−１８７０６号公報
【特許文献２】
特開２０００−１２１８０９号公報
【特許文献３】
特開２０００−１８０６１１号公報
【０００５】
【発明が解決しようとする課題】
しかし、防眩層の凹凸により反射光を光拡散させて防眩性を付与しているタイプの液晶ディスプレイの場合、ディスプレイの解像度が高いと、バックライト等からカラーフィルター画素を通過した光が、防眩層での表面散乱により混合するため、画面がちらつき、著しく視認性を低下させるという問題がある。
【０００６】
従来技術においては画像のちらつきを防止するためには、微粒子添加量を多量にして、ヘイズ度を高めなければならず、液晶パネルに装着し、画像を表示すると画面が白っぽくなり、特に、黒表示で画像品位が低下する問題があった。
【０００７】
そこで、本発明の目的は、このような従来の防眩フィルムに比べ、ヘイズ度が低く、透明性、耐擦傷性に優れ、画像のちらつきおよび白っぽさ（白ぼけ）を低減し、ディスプレイの視認性を向上させた表面保護用の防眩フィルムを提供することである。
【０００８】
【課題を解決するための手段】
本発明者らは透明フィルム上に、粒径の異なる有機質と無機質の２種類の微粒子を含む樹脂塗膜を形成することで、前記課題を解決できることを見出し、本発明に至った。
【０００９】
即ち、本発明は、透明フィルム上に、２種の微粒子および樹脂を含有する防眩層を設けてなる防眩フィルムであって、第１種の微粒子は有機質で平均粒径１〜４μｍの微粒子であり、かつ屈折率が、１．４５〜１．５５未満の範囲にあり、第２種の微粒子は無機質の微粒子で平均粒径が０．１μｍ未満の微粒子であり、かつ屈折率が、１．４５〜１．５５未満の範囲にあり、さらに防眩層の塗膜厚さが第１種の微粒子平均粒径の０．８〜２．５倍でありかつ、６０度鏡面光沢度が６５％以下である防眩フィルムである。
【００１０】
又、本発明は、透明フィルム上に、２種の微粒子および樹脂を含有する防眩層を設けてなる防眩フィルムであって、第１種の微粒子は有機質で平均粒径１〜４μｍの微粒子であり、その屈折率が、１．４５〜１．５５未満の範囲にあり、その配合量が樹脂１００重量部に対して５〜２０重量部であり、第２種の微粒子は無機質の微粒子で平均粒径が０．１μｍ未満の微粒子であり、かつ屈折率が、１．４５〜１．５５未満の範囲にあり、その配合量が樹脂１００重量部に対して５〜２５重量部であり、防眩層の塗膜厚さが第１種の微粒子平均粒径の０．８〜２．５倍である防眩フィルムである。
【００１１】
さらに、電離放射線硬化樹脂の屈折率と近い屈折率を有する点で、透明フィルムがトリアセチルセルロースフィルムまたはノルボルネンフィルムであることが好ましい。また、第一の微粒子と吸着し易いという点で二酸化珪素微粒子が好ましい。さらに、生産性の観点から前記樹脂は電離放射線硬化樹脂であることが好ましい。
【００１２】
【発明実施の形態】
本発明の請求項１に係る発明の断面図を図１に示す。透明フィルム上に、大きさの異なる２種の微粒子を含む電離放射線硬化樹脂を所定の厚さで塗工したものである。
【００１３】
この発明に用いることのできる、透明フィルムは、特に限定はないが、たとえば、ポリエチレンテレフタレートフィルム（ＰＥＴ；屈折率１．６６５）、ポリカーボネートフィルム（ＰＣ；屈折率１．５８２）、トリアセチルセルロースフィルム（ＴＡＣ；屈折率１．４８５）、ノルボルネンフィルム（ＮＢ；屈折率１．５２５）などが使用でき、フィルム厚さも２５μｍ〜２５０μｍ程度が使用可能である。一般的な、電離放射線硬化樹脂の屈折率は、１．５程度であるので、視認性を高くするために、この屈折率に近いＴＡＣフィルム、ＮＢフィルムが特に好ましい。
【００１４】
本発明において、第１種の微粒子は有機質で平均粒径が１〜４μｍ、好ましくは１．５〜３．５μｍである。上記の第１種の微粒子はフィルムの透過率を低下させない点で、透明フィルムや硬化後の電離放射線硬化樹脂との屈折率差が小さいことが望ましく、屈折率１．４５〜１．５５のものを使用する。また、本発明において第１種の微粒子は防眩層中に好ましくは樹脂１００重量部に対し３〜２０重量部、さらに好ましくは５〜１５重量部配合する。
【００１５】
平均粒径が前記よりも小さい場合および添加量が少ない場合は防眩性が不十分になり、粒径が大きい場合は塗膜厚さを厚くしなければならないため、透過率が低下する。また、添加量が多い場合も透過率が低下する傾向にある。
【００１６】
第１種の微粒子としては、ポリメタクリル酸メチルビーズ（屈折率；１．４９）、シリコーンビ−ズ（屈折率１．４８）、アクリルビーズ（屈折率１．４９）など屈折率１．４５〜１．５５の合成樹脂の微粒子を用いることができる。本発明においてはこれらを単独で用いてもよいし、２種以上を併用してもよい。バックライト光の不均一な散乱を少なくするため、球状粒子を用いることが好ましい。なお、本発明において、有機質とはＣ−Ｈ結合を持つ化合物であり、主に共有結合で原子が結合しているものをいう。
【００１７】
本発明において、第２種の微粒子は視認性を低下させないために、平均粒径は小さく均一であることが望ましく、また、第１種の微粒子と同様に屈折率が１．４５〜１．５５未満であることが必要である。
【００１８】
第２種の微粒子は、無機質の微粒子であり平均粒径０．０５μｍ以下、好ましくは０．００５〜０．０３μｍのものを使用し、防眩層中に好ましくは樹脂１００重量部に対し３〜２０重量部以下、さらに好ましくは５〜１５重量部配合する。添加量が２０重量％を越えると、塗膜内の微粒子が増加し、フィルムの透過率が低下する傾向がある。３重量部未満では、表面に突起が少なくなるため、防眩性が不十分になる傾向がある。また、第２種の微粒子としては、屈折率が１．４０〜１．５５の物を使用することが好ましい。特に第２種の微粒子は屈折率が硬化後の電離放射線硬化樹脂と近い屈折率を有する二酸化珪素微粒子が好ましい。なお、本発明において、無機質とは前述した有機質以外の物質を示す。
【００１９】
本発明においては、第１種の微粒子を有機質とし第２種の微粒子を無機質とすることで、第１種の微粒子の周囲に第２の微粒子が吸着し易く、防眩層を形成したときに防眩層表面に細かい第２の微粒子が突出し易くなるため、視認性の低下を防止することができる。特に、第２種の微粒子が二酸化珪素である場合は有機質微粒子に吸着し易いため効果が大きい。
【００２０】
第２種の微粒子が第１種の微粒子に吸着していない場合、第２種の微粒子が塗膜内に埋没するため、表面に凹凸ができにくく防眩性が不十分になる。第１種の微粒子、第２種の微粒子共に無機質である場合または有機質である場合は、２種類の微粒子が同じ電荷になりやすいので、電気的斥力が発生し、第２種の微粒子は第１種の微粒子の周囲に吸着しにくいため防眩性が不十分になり、視認性は低下する。
【００２１】
なお、上記の第１種、第２種の微粒子の平均粒径は、レーザー回折散乱法で測定することができる。また、第２種の微粒子の平均粒径は顕微鏡等で実測して求めることができる。
【００２２】
本発明に用いる樹脂は、被膜を形成する樹脂であればいずれを用いることができるが、特に耐擦傷性を付与し、又防眩層形成時に多量の熱を必要としないという点で、電離放射線硬化樹脂が好ましい。
【００２３】
電離放射線硬化樹脂はアクリレート系の官能基を有するポリエステル樹脂、アクリル樹脂、ウレタン樹脂などとこれらのオリゴマーおよびプレポリマーを主成分とした樹脂が使用できる。また、これらの樹脂を紫外線照射により架橋する場合は、光重合開始剤としてアセトフェノン類、ベンゾフェノン類、α−ヒドロキシケトン、ベンジルジメチルケタール、α−アミノケトン、ビスアシルフォスフィンオキサイド等を混合することが望ましい。
【００２４】
さらに、防眩層は、本発明の効果を変えない範囲で、レベリング剤、消泡剤、滑剤、紫外線吸収剤、光安定剤、重合禁止剤、湿潤分散剤、レオロジーコントロール剤、酸化防止剤などを含有してもよい。
【００２５】
防眩層は、前記樹脂と微粒子等を溶剤に溶解、分散した塗料を透明フィルム上に塗工乾燥して形成することができる。塗料に用いることのできる溶剤は、ヘキサン、オクタンなどの脂肪族炭化水素、トルエン、キシレンなどの芳香族炭化水素、エタノール、１−プロパノール、イソプロパノール、１−ブタノールなどのアルコール類、メチルエチルケトン、メチルイソブチルケトンなどのケトン類、酢酸エチル、酢酸ブチルなどのエステル類、セロソルブ類などから適宜選択して用いることができ、これらの数種類を混合して用いてもよい。塗工乾燥を行うため沸点が７０℃〜２００℃の範囲であることが望ましい。また、塗工時の外観を調整するためフッ素系やシロキサン系のレベリング剤を添加してもよい。
【００２６】
塗工方法については特に限定しないが、グラビア塗工、マイクログラビア塗工、バー塗工、スライドダイ塗工、スロットダイ塗工、デイップコートなど、塗膜厚さの調整が容易な方式で塗工が可能である。
【００２７】
防眩層の膜厚は、第１種の微粒子平均粒径の０．８倍以上であることが必要である。平均粒径よりも薄いと第１種の微粒子が塗膜表面に突出し、外光の表面散乱が大きくなり、光の散乱により表面が白くなりディスプレイの視認性を著しく低下させるからである。一方塗膜厚さが厚すぎると防眩性の低下、透過率の低下が生じるため、膜厚は第１種の平均粒径の２．２倍以下、好ましくは１〜２倍になるようにする。
【００２８】
なお、防眩層の膜厚は、防眩フィルム断面写真を顕微鏡等で観察し、塗膜界面から表面までを実測することにより測定可能である。防眩層に凹凸がある場合はに塗膜界面から表面突起の頂点までを実測する。なお、本発明においては、防眩層の凸部の高さは０．１μｍ程度であることが好ましい。
【００２９】
また、本発明の防眩フィルムにおいては、６０度鏡面光沢度が６５％以下であることが必要であり好ましくは５５％以下、２０％以上である。また、本発明の防眩フィルムにおいては、透過率が９２％以上であることが好ましく、ヘイズ度が３５％以下、５％以上であることが好ましい。
【００３０】
【実施例】
以下、実施例にて本発明を例証するが、本発明を限定することを意図するものではない。なお、第１の微粒子の平均粒子径は、シマズ製作所（株）社のレーザー回折粒度分布測定器ＷｉｎｇＳＡＬＤ２１００を用い測定し、第２の微粒子の平均粒子径と塗膜厚さは、日本電子（株）社の走査型電子顕微鏡にて写真を撮り実測した。
〈実施例１〉
［塗料調製］
ＭＸ３００  （ポリアクリル樹脂微粒子、平均粒径３．０μｍ、綜研化学（株）社製）３．０ｇ、ＰＬ−１  （４０％シリカ微粒子トルエン分散液、平均粒径０．０１μｍ、扶桑化学（株）社製）７．５ｇをトルエン２０．０ｇと混合し十分攪拌した。この液に、ビームセット５００（アクリル系電離放射線硬化樹脂、荒川化学（株）社製）４１．７ｇとダロキュア１１７３（光重合開始剤、（株）チバスペシャリティーケミカル社製）２．３ｇを添加し、メチルエチルケトン（ＭＥＫ）２３．０ｇ、エチレングリコールモノブチルエーテル（ブチルセロソルブ）２．５ｇを加え、レベリング剤としてＢＹＫ３２０（ビックケミー（株）社製）０．５ｇを加えて十分攪拌し塗料を調製した。
［防眩フィルム作製］
ＦＴＵＶ８０ＵＺ（トリアセチルセルロースフィルム、富士写真フィルム（株）社製）に上記塗料をマイヤーバー＃６（ＲＤＳ社製）で塗工し、８０℃で１分間乾燥後、高圧水銀ランプを用い窒素雰囲気下で３５０ｍＪ／ｃｍ２の紫外線を照射し硬化した。得られた塗膜の厚さは４．１μｍであった。
【００３１】
〈実施例２〉
［塗料調製］
ＭＸ３００、３．０ｇ、ＰＬ−３  （４０％シリカ微粒子トルエン分散液、扶桑化学（株）社製、平均粒径０．０３μｍ）７．５ｇをトルエン２０．０ｇと混合し十分攪拌した。この液に、ビームセット５００、４１．７ｇとダロキュア１１７３、２．３ｇを添加し、ＭＥＫ、２３．０ｇ、ブチルセロソルブ２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは４．２μｍであった。
【００３２】
〈実施例３〉
［塗料調製］
ＭＸ１５０  （ポリアクリル樹脂微粒子、綜研化学（株）社製、平均粒径１．５μｍ）１．８ｇ、ＰＬ−１、３．０ｇをトルエン３３．２ｇと混合し十分攪拌した。この液に、ビームセット５００、２５．６ｇと、ダロキュア１１７３、１．４ｇを添加し、ＭＥＫ、３１．５ｇ、ブチルセロソルブ３．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは２．７μｍであった。
【００３３】
〈実施例４〉
［塗料調製］
ＭＸ１５０、１．８ｇ、ＰＬ−３、３．０ｇをトルエン３３．２ｇと混合し十分攪拌した。この液に、ビームセット５００、２５．６ｇとダロキュア１１７３、１．４ｇを添加し、ＭＥＫ、３１．５ｇ、ブチルセロソルブ、３．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは２．７μｍであった。
【００３４】
〈実施例５〉
［塗料調製］
ＴＰ１３０  （シリコーン樹脂微粒子、東芝シリコーン（株）社製、平均粒径３．０μｍ）４．０ｇ、ＰＬ−１、６．８ｇをトルエン２０．２ｇと混合し十分攪拌した。この液に、ビームセット５００、４１．３ｇとダロキュア１１７３、２．２ｇを添加し、ＭＥＫ、２３．０ｇ、ブチルセロソルブ２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは３．７μｍであった。
【００３５】
〈実施例６〉
基材フィルムをＺＥＯＮＯＲ１４２０Ｒ  （熱可塑性飽和ノルボルネン樹脂フィルム、日本ゼオン（株）社製）に替えたこと以外は実施例１と同様にしてフィルムを作製した。得られた塗膜の厚さは４．１μｍであった。
【００３６】
（実施例７）
ＭＸ３００、３．０ｇ、ＰＬ−１、２５．０ｇをトルエン９．５ｇと混合し十分攪拌した。この液に、ビームセット５００、３５．１ｇとダロキュア１１７３、１．９ｇを添加し、ＭＥＫ、２３．０ｇ、ブチルセロソルブ、２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは４．１μｍであった。
【００３７】
〈実施例８〉
ＭＸ３００、９．０ｇ、ＰＬ−１、７．５ｇをトルエン２０．０ｇと混合し十分攪拌した。この液に、ビームセット５００、３６．１ｇとダロキュア１１７３、１．９ｇを添加し、ＭＥＫ、２３．０ｇ、ブチルセロソルブ、２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは４．２μｍであった。
【００３８】
〈比較例１〉
［塗料調製］
ＭＸ５００  （ポリアクリル樹脂微粒子、平均粒径５．０μｍ、綜研化学（株）社製）３．０ｇ、ＰＬ−１  、７．５ｇをトルエン２０．０ｇと混合し十分攪拌した。この液に、ビームセット５００、４１．７ｇとダロキュア１１７３、２．３ｇを添加し、ＭＥＫ、２３．０ｇ、ブチルセロソルブ、２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃１０（ＲＤＳ社製）で塗工し、８０℃で１分間乾燥後、高圧水銀ランプを用い窒素雰囲気下で３５０ｍＪ／ｃｍ２の紫外線を照射し硬化した。得られた塗膜の厚さは６．０μｍであった。
【００３９】
〈比較例２〉
［塗料調製］
Ｘ−５２−８５４  （シリコーン樹脂微粒子、信越ポリマー（株）社製、平均粒径０．８μｍ）０．８ｇ、ＰＬ−１、１．９ｇをトルエン４１．５ｇと混合し十分攪拌した。この液に、ビームセット５００、１２．８ｇと、ダロキュア１１７３、０．７ｇを添加し、ＭＥＫ、３８．２ｇ、ブチルセロソルブ４．３ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは１．５μｍであった。
【００４０】
〈比較例３〉
［塗料調製］
ＭＸ３００、３．０ｇ、ＳＯ−Ｃ１  （シリカ微粒子、（株）アドマテックス社製、平均粒径０．３μｍ）３．０ｇをトルエン２４．５ｇと混合し十分攪拌した。この液に、ビームセット５００、４１．７ｇとダロキュア１１７３、２．３ｇを添加し、ＭＥＫ、２３．０ｇ、ブチルセロソルブ２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは４．１μｍであった。
【００４１】
〈比較例４〉
［塗料調製］
ＳＸ３５０Ｈ  （ポリスチレン樹脂微粒子、平均粒径３．５μｍ、綜研化学（株）社製）３．０ｇ、ＰＬ−１  、７．５ｇをトルエン２０．０ｇと混合し十分攪拌した。この液に、ビームセット５００、４１．７ｇとダロキュア１１７３、２．３ｇを添加し、ＭＥＫ、２３．０ｇ、ブチルセロソルブ、２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃７（ＲＤＳ社製）で塗工し、８０℃で１分間乾燥後、高圧水銀ランプを用い窒素雰囲気下で３５０ｍＪ／ｃｍ２の紫外線を照射し硬化した。得られた塗膜の厚さは４．３μｍであった。
（比較例５）
ＭＸ３００、１．０ｇ、ＰＬ−１、７．５ｇをトルエン２０．０ｇと混合し十分攪拌した。この液に、ビームセット５００、４３．７ｇとダロキュア１１７３、２．３ｇを添加し、ＭＥＫ、２３．０ｇ、ブチルセロソルブ、２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは３．７μｍであった。
【００４２】
（比較例６）
サイロスフェアＣ−１５０４（シリカ微粒子、平均粒径４．０μｍ、富士シリシア（株）社製）３．０ｇ、ＰＬ−１、７．５ｇをトルエン２０．０ｇと混合し十分攪拌した。この液に、ビームセット５００、４１．７ｇとダロキュア１１７３、２．３ｇを添加し、ＭＥＫ、２３．０ｇ、ブチルセロソルブ、２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃１０で塗工し、８０℃で１分間乾燥後、高圧水銀ランプを用い窒素雰囲気下で３５０ｍＪ／ｃｍ２の紫外線を照射し硬化した。得られた塗膜の厚さは５．５μｍであった。
（比較例７）
マイヤーバーを＃１４（ＲＤＳ社製）に替えた以外は実施例１と同様にして防眩フィルムを作製した。得られた塗膜の厚さは７．１μｍであった。
（比較例８）
マイヤーバーを＃４（ＲＤＳ社製）に替えた以外は実施例１と同様にして防眩フィルムを作製した。得られた塗膜の厚さは２．０μｍであった。
【００４３】
（比較例９）
ＭＸ３００、３．０ｇをトルエン２４．５ｇと混合し十分攪拌した。この液に、ビームセット５００、４４．６ｇとダロキュア１１７３、２．４ｇを添加し、ＭＥＫ、２３．０ｇ、ブチルセロソルブ、２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは３．９μｍであった。
【００４４】
〈比較例１０〉
［塗料調製］
ＰＬ−１、７．５ｇをトルエン２０．０ｇと混合し十分攪拌した。この液に、ビームセット５００、４４．６ｇとダロキュア１１７３、２．４ｇを添加し、ＭＥＫ、２３．０ｇ、ブチルセロソルブ、２．５ｇを加え、ＢＹＫ３２０、０．５ｇを加えて十分攪拌し塗料を調製した。
［防眩フィルム作製］
ＦＴＵＶ８０ＵＺに上記塗料をマイヤーバー＃６で塗工し、８０℃で１分間乾燥後、高圧水銀ランプを用い窒素雰囲気下で３５０ｍＪ／ｃｍ２の紫外線を照射し硬化した。得られた塗膜の厚さは４．１μｍであった。
【００４５】
【表１】
2004322481.tif 000003
【００４６】
【表２】
2004322481.tif 000004
【００４７】
【表３】
2004322481.tif 000005
【００４８】
以上のように、２種類の微粒子の大きさ、配合量、平均粒径、屈折率を合わせた、実施例１〜６は良好な、透過率、防眩性、視認性、耐擦傷性が得られた。第２種の微粒子の配合量が多い実施例７は若干防眩性が劣った。また、第１種の微粒子の配合量が多い実施例８は透過率が低く、ぎらつきがやや悪かった。第１種の微粒子の平均粒径が大きい比較例１はぎらつきが顕著で透過率が低かった。第１種の微粒子の平均粒径が小さい比較例２は防眩性、耐擦傷性が低かった。第２種の微粒子の平均粒径が大きい比較例３と第１種の微粒子が無機系粒子である比較例６は透過率が低く、画面が白くなった。第１種の微粒子の屈折率が大きい比較例４は画面の白ぼけが発生した。第１種の微粒子の配合量が少ない比較例５、塗膜厚さが厚い比較例７、第２種の微粒子がない比較例９および第１種の微粒子がない比較例１０は防眩性がなく外光の写りこみがあった。塗膜厚さが薄い比較例８は透過率、ぎらつき、白ぼけ、耐擦傷性が悪かった。
【００４９】
以下に測定方法をまとめた
▲１▼透過率：分光光度計（島津製作所  ＵＶ３１００）にて５５０ｎｍの値を測定した。
▲２▼ヘイズ度（曇り度）：ヘイズメーター（村上色彩技術研究所、ＨＭ１５０）にてＪＩＳ  Ｋ７１０５に準拠して測定した。
▲３▼光沢度：光沢度計（村上色彩技術研究所、ＧＭ−２６ＰＲＯ）にてＪＩＳ  Ｚ８７４１に準拠し、６０°光沢度を測定した。
▲４▼ちらつき：全面緑色表示させたＬＣＤ（液晶表示体）の上に各防眩フィルムを重ね、画面のちらつきの度合いを目視で評価した。なお、ＬＣＤ表面には予めクリアタイプのハードコートフィルムが設置されている。ちらつきが見られないもの及びちらつきがわずかであるものを○、ちらつきが大きいものを×した。
▲６▼白ぼけ：塗工反対面に黒色のビニールテープ（日東ビニルテープ、ＰＲＯＳＥＬＦ  ＮＯ．２１（幅広））を貼りマクベス濃度計で黒濃度を測定した。２．１０以上を○、２．１０未満を×とした。
▲７▼耐擦傷性：防眩層表面に＃００００のスチールウールを置き、堅牢度試験機による２４．５ｋＰａの加重で防眩層上を１００回往復させた後の防眩層表面の傷の本数を目視で数えた。防眩層に傷が無いものを○、傷１０本未満を△、傷１０本以上を×とした。
【００５０】
【発明の効果】
本発明により、低ヘイズで、透明性が高く、かつ耐擦傷性に優れる防眩フィルムを得ることができる。本発明の防眩フィルムを用いることにより、高解像度のディスプレイであっても、画像のちらつきおよび白っぽさ（白ぼけ）を低減可能となり、ディスプレイの視認性が向上する。
【図面の簡単な説明】
【図１】本発明の防眩フィルムの一例の概略図（断面）である。
【図１】
2004322481.tif 000006